【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
透明なフロントプレーン、不透明なバックプレーン、および封止樹脂を含む光起電力セルであって、バックプレーンが、ポリエステルフィルム基材（Ｂ）および接着剤コーティング（Ａ）を含むポリエステルフィルムであり、接着剤コーティングが、エポキシ樹脂およびブロックトジイソシアネートを含む組成物に由来し、封止樹脂およびポリエステルフィルムが、光起電力セル内で接着剤コーティング（Ａ）が封止樹脂に接触するように配置されている、光起電力セル。
【請求項２】
透明なフロントプレーンおよび封止樹脂を含む光起電力セルを製造するための方法であって、ポリエステルフィルム基材（Ｂ）および接着剤コーティング（Ａ）を含むポリエステルフィルムを封止樹脂に直接積層するステップを含み、ポリエステルフィルムが、不透明なバックプレーンを光起電力セル内で形成し、接着剤コーティングが、エポキシ樹脂およびブロックトジイソシアネートを含む組成物に由来する、方法。
【請求項３】
ポリエステルフィルム基材（Ｂ）および接着剤コーティング（Ａ）を含むポリエステルフィルムであって、接着剤コーティングが、エポキシ樹脂およびブロックトジイソシアネートを含む組成物に由来する、ポリエステルフィルム。
【請求項４】
ポリエステルフィルムを製造するための方法であって、
（ｉ）エポキシ樹脂およびブロックトジイソシアネートを液体ビヒクル中に含む接着剤コーティング組成物をポリエステルフィルム基材の表面上に配置するステップ；
（ｉｉ）接着剤コーティング組成物を乾燥させるステップ；ならびに
（ｉｉｉ）乾燥した接着剤コーティング組成物を加熱して、硬化した接着剤コーティングを形成するステップ
を含む、方法。
【請求項５】
ポリエステルフィルム基材が、接着剤組成物で被覆される前に一方向に延伸されている、請求項４に記載の方法。
【請求項６】
ポリエステルフィルム基材が、接着剤組成物で被覆される前に機械方向に延伸されている、請求項５に記載の方法。
【請求項７】
ステップ（ｉｉ）の後およびステップ（ｉｉｉ）の前に、被覆されたフィルムを延伸するさらなるステップを含む、請求項４、５、および６のいずれか１項に記載の方法。
【請求項８】
被覆されたフィルムが横方向に延伸される、請求項７に記載の方法。
【請求項９】
ポリエステルフィルム基材（Ｂ）および接着剤コーティングを含むポリエステルフィルムにおける、フィルムのポリエステルフィルム基材を封止樹脂に接着させるための、エポキシ樹脂およびブロックトジイソシアネートを含む組成物の接着剤コーティング（Ａ）としての使用。
【請求項１０】
接着剤コーティング（Ａ）が封止樹脂と接触している、請求項９に記載の使用。
【請求項１１】
ポリエステルフィルムが封止樹脂に積層されている、請求項１０に記載の使用。
【請求項１２】
ポリエステルフィルムが光起電力セル内での不透明なバックプレーンであり、光起電力セルが透明なフロントプレーンおよび封止樹脂をさらに含む、請求項９から１１までのいずれか１項に記載の使用。
【請求項１３】
封止樹脂がＥＶＡである、請求項１から１２までのいずれか１項に記載の光起電力セル、方法、フィルム、または使用。
【請求項１４】
ポリエステルフィルム基材（Ｂ）がＰＥＴを含む、請求項１から１３までのいずれか１項に記載の光起電力セル、方法、フィルム、または使用。
【請求項１５】
エポキシ樹脂が、０．１０〜０．８０当量／１００ｇの範囲のエポキシド価を有する、請求項１から１４までのいずれか１項に記載の光起電力セル、方法、フィルム、または使用。
【請求項１６】
エポキシ樹脂が、脂肪族ポリオールのグリシジルエーテルである、請求項１から１５までのいずれか１項に記載の光起電力セル、方法、フィルム、または使用。
【請求項１７】
エポキシ樹脂が、修飾されたグリセロールトリグリシジルエーテルである、請求項１６に記載の光起電力セル、方法、フィルム、または使用。
【請求項１８】
ブロックトジイソシアネートが、ブロックト脂肪族ジイソシアネートである、請求項１から１７までのいずれか１項に記載の光起電力セル、方法、フィルム、または使用。
【請求項１９】
ブロックトジイソシアネートが、ブロックトヘキサメチレンジイソシアネート（ＨＤＩ）である、請求項１８に記載の光起電力セル、方法、フィルム、または使用。
【請求項２０】
ブロックトジイソシアネートがブロックト芳香族ジイソシアネートである、請求項１から１９までのいずれか１項に記載の光起電力セル、方法、フィルム、または使用。
【請求項２１】
ブロックトジイソシアネートがブロックトメチレンジフェニルジイソシアネート（ＭＤＩ）である、請求項２０に記載の光起電力セル、方法、フィルム、または使用。
【請求項２２】
ブロックトジイソシアネートが、アルコール、カプロラクタム、フェノール、メチルエチルケトキシム、および活性メチレン化合物からなる群から選択される基でブロックされている、請求項１から２１までのいずれか１項に記載の光起電力セル、方法、フィルム、または使用。
【請求項２３】
エポキシ樹脂が、修飾されたトリグリシジルエーテルであり、ブロックトジイソシアネートが、カプロラクタムでブロックされているＭＤＩ系ジイソシアネートである、請求項１から１４までのいずれか１項に記載の光起電力セル、方法、フィルム、または使用。
【請求項２４】
エポキシ樹脂が、修飾されたトリグリシジルエーテルであり、ブロックトジイソシアネートが、ＤＭＰでブロックされているＨＤＩ系ジイソシアネートである。請求項１から１４までのいずれか１項に記載の光起電力セル、方法、フィルム、または使用。
【請求項２５】
接着剤が、接着剤組成物の乾燥前のエポキシ樹脂およびブロックトジイソシアネートの全質量を基準として５０質量％以下のエポキシ樹脂を含む水性組成物に由来する、請求項１から２４までのいずれか１項に記載の光起電力セル、方法、フィルム、または使用。
【請求項２６】
接着剤コーティング（Ａ）が５μｍ以下の乾燥膜厚を有する、請求項１から２５までのいずれか１項に記載の光起電力セル、方法、フィルム、または使用。
【請求項２７】
フィルムが二軸配向される、請求項１から２６までのいずれか１項に記載の光起電力セル、方法、フィルム、または使用。
【請求項２８】
ポリエステルフィルム基材が白色である、請求項１から２７までのいずれか１項に記載の光起電力セル、方法、フィルム、または使用。
【請求項２９】
フィルムが、好ましくは少なくとも５００時間の８５℃および相対湿度８５％での促進老化の後に、線平均荷重として測定される、少なくとも４０Ｎ／ｃｍの封止材料に対するフィルムの接着層（Ａ）の接着強度を示す、請求項１から２８までのいずれか１項に記載の光起電力セル、方法、フィルム、または使用。
【請求項３０】
少なくとも５００時間の、好ましくは少なくとも１０００時間の８５℃および相対湿度８５％での促進老化の後に、封止材料に対するフィルムの接着層（Ａ）の接着強度が、初期接着強度の少なくとも２５％である、請求項１から２９までのいずれか１項に記載の光起電力セル、方法、フィルム、または使用。
【手続補正２】
【補正対象書類名】明細書
【補正対象項目名】００９５
【補正方法】変更
【補正の内容】
【００９５】
得られた結果から、接着剤コーティングが由来する接着剤組成物がエポキシ樹脂とブロックトジイソシアネートとを組合せて含む場合に得られる初期乾燥接着力が、試験した代替接着剤組成物を用いて得られたものより有意に優れていることが明示される。
次に、本発明の好ましい態様を示す。
１．  透明なフロントプレーン、不透明なバックプレーン、および封止樹脂を含む光起電力セルであって、バックプレーンが、ポリエステルフィルム基材（Ｂ）および接着剤コーティング（Ａ）を含むポリエステルフィルムであり、接着剤コーティングが、エポキシ樹脂およびブロックトジイソシアネートを含む組成物に由来し、封止樹脂およびポリエステルフィルムが、光起電力セル内で接着剤コーティング（Ａ）が封止樹脂に接触するように配置されている、光起電力セル。
２．  透明なフロントプレーンおよび封止樹脂を含む光起電力セルを製造するための方法であって、ポリエステルフィルム基材（Ｂ）および接着剤コーティング（Ａ）を含むポリエステルフィルムを封止樹脂に直接積層するステップを含み、ポリエステルフィルムが、不透明なバックプレーンを光起電力セル内で形成し、接着剤コーティングが、エポキシ樹脂およびブロックトジイソシアネートを含む組成物に由来する、方法。
３．  ポリエステルフィルム基材（Ｂ）および接着剤コーティング（Ａ）を含むポリエステルフィルムであって、接着剤コーティングが、エポキシ樹脂およびブロックトジイソシアネートを含む組成物に由来する、ポリエステルフィルム。
４．  ポリエステルフィルムを製造するための方法であって、
（ｉ）エポキシ樹脂およびブロックトジイソシアネートを液体ビヒクル中に含む接着剤コーティング組成物をポリエステルフィルム基材の表面上に配置するステップ；
（ｉｉ）接着剤コーティング組成物を乾燥させるステップ；ならびに
（ｉｉｉ）乾燥した接着剤コーティング組成物を加熱して、硬化した接着剤コーティングを形成するステップ
を含む、方法。
５．  ポリエステルフィルム基材が、接着剤組成物で被覆される前に一方向に延伸されている、上記４に記載の方法。
６．  ポリエステルフィルム基材が、接着剤組成物で被覆される前に機械方向に延伸されている、上記５に記載の方法。
７．  ステップ（ｉｉ）の後およびステップ（ｉｉｉ）の前に、被覆されたフィルムを延伸するさらなるステップを含む、上記４、５、および６のいずれか１項に記載の方法。
８．  被覆されたフィルムが横方向に延伸される、上記７に記載の方法。
９．  ポリエステルフィルム基材（Ｂ）および接着剤コーティングを含むポリエステルフィルムにおける、フィルムのポリエステルフィルム基材を封止樹脂に接着させるための、エポキシ樹脂およびブロックトジイソシアネートを含む組成物の接着剤コーティング（Ａ）としての使用。
１０．  接着剤コーティング（Ａ）が封止樹脂と接触している、上記９に記載の使用。
１１．  ポリエステルフィルムが封止樹脂に積層されている、上記１０に記載の使用。
１２．  ポリエステルフィルムが光起電力セル内での不透明なバックプレーンであり、光起電力セルが透明なフロントプレーンおよび封止樹脂をさらに含む、上記９から１１までのいずれか１項に記載の使用。
１３．  封止樹脂がＥＶＡである、上記１から１２までのいずれか１項に記載の光起電力セル、方法、フィルム、または使用。
１４．  ポリエステルフィルム基材（Ｂ）がＰＥＴを含む、上記１から１３までのいずれか１項に記載の光起電力セル、方法、フィルム、または使用。
１５．  接着剤コーティング（Ａ）が由来する組成物が、エポキシ樹脂、ブロックトジイソシアネート、および水を含む水性コーティングである、上記１から１４までのいずれか１項に記載の光起電力セル、方法、フィルム、または使用。
１６．  エポキシ樹脂が、０．１０〜０．８０当量／１００ｇの範囲のエポキシド価を有する、上記１から１５までのいずれか１項に記載の光起電力セル、方法、フィルム、または使用。
１７．  エポキシ樹脂が、脂肪族ポリオールのグリシジルエーテルである、上記１から１６までのいずれか１項に記載の光起電力セル、方法、フィルム、または使用。
１８．  エポキシ樹脂が、修飾されたグリセロールトリグリシジルエーテルである、上記１７に記載の光起電力セル、方法、フィルム、または使用。
１９．  ブロックトジイソシアネートが、ブロックト脂肪族ジイソシアネートである、上記１から１８までのいずれか１項に記載の光起電力セル、方法、フィルム、または使用。
２０．  ブロックトジイソシアネートが、ブロックトヘキサメチレンジイソシアネート（ＨＤＩ）である、上記１９に記載の光起電力セル、方法、フィルム、または使用。
２１．  硬化剤がブロックト芳香族ジイソシアネートである、上記１から２０までのいずれか１項に記載の光起電力セル、方法、フィルム、または使用。
２２．  硬化剤がブロックトメチレンジフェニルジイソシアネート（ＭＤＩ）である、上記２１に記載の光起電力セル、方法、フィルム、または使用。
２３．  ブロックトジイソシアネートが、アルコール、カプロラクタム、フェノール、メチルエチルケトキシム、および活性メチレン化合物からなる群から選択される基でブロックされている、上記１から２２までのいずれか１項に記載の光起電力セル、方法、フィルム、または使用。
２４．  エポキシ樹脂が、修飾されたトリグリシジルエーテルであり、硬化剤が、カプロラクタムでブロックされているＭＤＩ系ジイソシアネートである、上記１から１５までのいずれか１項に記載の光起電力セル、方法、フィルム、または使用。
２５．  エポキシ樹脂が、修飾されたトリグリシジルエーテルであり、硬化剤が、ＤＭＰでブロックされているＨＤＩ系ジイソシアネートである。上記１から１５までのいずれか１項に記載の光起電力セル、方法、フィルム、または使用。
２６．  接着剤が、接着剤組成物の乾燥前のエポキシ樹脂およびブロックトジイソシアネートの全質量を基準として５０質量％以下のエポキシ樹脂を含む水性組成物に由来する、上記１から２５までのいずれか１項に記載の光起電力セル、方法、フィルム、または使用。
２７．  接着剤コーティング（Ａ）が５μｍ以下の乾燥膜厚を有する、上記１から２６までのいずれか１項に記載の光起電力セル、方法、フィルム、または使用。
２８．  フィルムが二軸配向される、上記１から２７までのいずれか１項に記載の光起電力セル、方法、フィルム、または使用。
２９．  フィルムが白色である、上記１から２８までのいずれか１項に記載の光起電力セル、方法、フィルム、または使用。
３０．  フィルムが、好ましくは少なくとも５００時間の８５℃および相対湿度８５％での促進老化の後に、線平均荷重として測定される、少なくとも４０Ｎ／ｃｍの封止材料に対するフィルムの接着層（Ａ）の接着強度を示す、上記１から２９までのいずれか１項に記載の光起電力セル、方法、フィルム、または使用。
３１．  少なくとも５００時間の、好ましくは少なくとも１０００時間の８５℃および相対湿度８５％での促進老化の後に、封止材料に対するフィルムの接着層（Ａ）の接着強度が、初期接着強度の少なくとも２５％である、上記１から３０までのいずれか１項に記載の光起電力セル、方法、フィルム、または使用。